(57)【特許請求の範囲】
【請求項１】
原子層堆積（ＡＬＤ）型プロセスによって基体上に金属窒化物薄膜を成長させる方法であって、
金属原料物質、
該金属原料物質を還元し得る還元剤、および
還元された該金属原料物質と反応し得る窒素原料物質の各気相パルスを交互かつ順次に反応空間内に供給して該基体と接触させ、各パルスの後に該反応空間を不活性ガスでパージする方法において、
該還元剤として、該基体の表面に結合している該金属原料物質と反応する際に気体状反応副生物を生成し得るホウ素化合物を使用することを特徴とする方法。
【請求項２】
前記パルスサイクルが実質的に、
金属原料化学品の気相パルスを不活性キャリアガスを用いて前記反応空間内に供給する工程；
不活性ガスで前記反応空間をパージする工程；
ホウ素原料化学品の気相パルスを不活性キャリアガスを用いて前記反応空間内に供給する工程；
不活性ガスで前記反応空間をパージする工程；
窒素原料化学品の気相パルスを前記反応空間内に供給する工程；および
不活性ガスで前記反応空間をパージする工程からなる請求項１に記載の方法。
【請求項３】
前記金属原料物質中の金属が、Ｗ、Ｍｏ、Ｃｒ、Ｔａ、Ｎｂ、Ｖ、Ｈｆ、ＺｒおよびＴｉからなる群より選ばれたものである請求項１または２に記載の方法。
【請求項４】
前記金属原料物質中の金属化合物が、ハロゲン化物または金属有機化合物である請求項３に記載の方法。
【請求項５】
前記金属原料物質が、ハロゲン化タングステン、タングステンカルボニル、タングステンシクロペンタジエニル、およびタングステンβ−ジケトネートからなる群より選ばれたタングステン化合物である請求項３または４に記載の方法。
【請求項６】
前記ホウ素化合物が、式（Ｉ）：
ＢｎＨｎ＋ｘ                        （Ｉ）
（式中、ｎは１〜１０の整数であり、ｘは偶数である整数である）、および
式（ＩＩ）：
ＢｎＨｍ                            （ＩＩ）
（式中、ｎは１〜１０の整数であり、ｍは１〜１０のｎとは異なる整数である）で表されるボランおよびその錯体からなる群より選ばれたものである請求項１〜５のいずれか一項に記載の方法。
【請求項７】
前記ボランが、式ＢｎＨｎ＋４のｎｉｄｏ−ボラン、式ＢｎＨｎ＋６のａｒａｃｈｎｏ−ボラン、式ＢｎＨｎ＋８のｈｙｐｈｏ−ボランおよびｃｏｎｊｕｎｃｔｏ−ボランＢｎＨｍ（式中、ｎおよびｍは請求項６に定義したものと同様である）からなる群より選ばれたものである請求項６に記載の方法。
【請求項８】
前記ホウ素化合物が、式（ＩＶ）：
Ｃ２ＢｎＨｎ＋ｘ                      （ＩＶ）
（式中、ｎは１〜１０の整数であり、ｘは偶数である整数である）で表されるカルボラン類からなる群より選ばれたものである請求項１〜５のいずれか一項に記載の方法。
【請求項９】
前記カルボランが、ｃｌｏｓｏ−カルボラン（Ｃ２ＢｎＨｎ＋２）、ｎｉｄｏ−カルボラン（Ｃ２ＢｎＨｎ＋４）およびａｒａｃｈｎｏ−カルボラン（Ｃ２ＢｎＨｎ＋６）（式中、ｎは請求項８で定義したものと同様である）からなる群より選ばれたものである請求項８に記載の方法。
【請求項１０】
前記ホウ素化合物が、式（Ｖ）：
Ｒ３ＮＢＸ３                          （Ｖ）
（式中、Ｒは直鎖または分枝鎖のＣ１〜Ｃ１０のアルキルまたはＨであり、Ｘは直鎖または分枝鎖のＣ１〜Ｃ１０のアルキル、Ｈまたはハロゲンである）のアミン−ボラン付加物からなる群より選ばれたものである請求項１〜５のいずれか一項に記載の方法。
【請求項１１】
前記ホウ素化合物が、Ｂ上の置換基の１個以上が式（ＶＩ）：
Ｒ２Ｘ                                （ＶＩ）
（式中、Ｒは直鎖または分枝鎖のＣ１〜Ｃ１０のアルキル基または置換もしくは非置換アリール基である）で表されるアミノ基であるアミノボラン類からなる群より選ばれたものである請求項１〜５のいずれか一項に記載の方法。
【請求項１２】
前記ホウ素化合物が、アルキルが、直鎖または分枝鎖のＣ１〜Ｃ１０のアルキルであるアルキルホウ素およびアルキルボランからなる群より選ばれたものである請求項１〜５のいずれか一項に記載の方法。
【請求項１３】
前記ホウ素化合物が、高いホウ素／ハロゲン化物比を有するハロゲン化ホウ素である請求項１〜５のいずれか一項に記載の方法。
【請求項１４】
前記ホウ素化合物が、式（ＩＩＩ）：
ＢｎＸｎ                              （ＩＩＩ）
（式中、ＸはＣｌまたはＢｒであり、かつＸがＣｌである場合ｎは４または８〜１２であり、ＸがＢｒである場合ｎは７〜１０である）のハロゲノボラン類からなる群より選ばれたものである請求項１〜５のいずれか一項に記載の方法。
【請求項１５】
前記ホウ素化合物が、環状ボラジン（−ＢＨ−ＮＨ−）３およびその揮発性誘導体からなる群より選ばれたものである請求項１〜５のいずれか一項に記載の方法。
【請求項１６】
前記ホウ素化合物が、ハロゲン化ボランおよびその錯体からなる群より選ばれたものである請求項１〜５のいずれか一項に記載の方法。
【請求項１７】
前記窒素原料物質が、
アンモニア（ＮＨ３）およびその塩；
アジ化水素（ＨＮ３）およびそのアルキル誘導体；
ヒドラジン（Ｎ２Ｈ４）およびヒドラジンンの塩；
ヒドラジンのアルキル誘導体；
フッ化窒素ＮＦ３；
ヒドロキシルアミン（ＮＨ２ＯＨ）およびその塩；
第一級アミン、第二級アミンおよび第三級アミン；および
窒素ラジカルおよび励起状態の窒素、
からなる群より選ばれたものである請求項１〜１６のいずれか一項に記載の方法。
【請求項１８】
前記基体が、シリコン、シリカ、被覆シリコン、金属銅、および窒化物からなる群より選ばれたものである請求項１〜１７のいずれか一項に記載の方法。
【請求項１９】
集積回路中の拡散バリヤの作製方法であって、該集積回路の製造中に、請求項１〜１８のいずれか一項に記載の方法によって、金属窒化物薄膜を該集積回路の誘電体表面または金属表面上に堆積させることを特徴とする方法。
【請求項２０】
請求項１に記載のＡＬＤ型プロセスによって遷移金属窒化物薄膜を成長させるための還元剤として、請求項６〜１６のいずれか一項に記載のホウ素化合物を使用する方法。
【発明の詳細な説明】
【０００１】
（発明の背景）
発明の分野
本発明は、金属窒化物薄膜に関する。特に、本発明は、原子層堆積（以下ＡＬＤという）による窒化タングステン薄膜の成長方法に関する。
【０００２】
関連技術の説明
集積回路の部品の集積レベルは増加しており、そのために部品および配線のサイズを減少させる必要が急速に生じている。一般の設計規準は、形状物のサイズを≦０．２μｍに設定している。深い凹部やバイアについては膜による完全な被覆を得ることは困難である。
【０００３】
集積回路は、通常アルミニウムまたは銅で作られた配線を含んでいる。特に、銅は周囲の材料へ拡散する傾向がある。拡散は回路の電気的性質に影響を与え、能動素子を誤動作させるおそれがある。かかる装置の配線から能動部品への金属の拡散は、導電性の拡散バリヤ層によって防止される。有利な拡散バリヤは、例えば、ＴｉＮ、ＴａＮおよびＷＮのような非晶質遷移金属窒化物である。かかる窒化物は、窒素が格子の隙間位置にあるので、非化学量論的であることができる。
【０００４】
化学気相堆積法（以下ＣＶＤと呼ぶ）では、原料物質は、一般的には、反応空間に一緒に供給され、基板に接触すると互いに反応する。必要な全ての反応種を含む１つの原料物質をＣＶＤ反応器に供給し、殆ど熱分解する点まで加熱することも可能である。その加熱されたガスが基板表面に接触すると、分解反応が起こり、膜が作られる。上記の論考から明らかなように、ＣＶＤでは、その反応空間における異なる原料物質の濃度が膜の成長を決める。
【０００５】
原子層堆積（ＡＬＤ）および、元来の原子層エピタキシー（ＡＬＥ）はＣＶＤの進歩した変形である。多結晶薄膜や非晶質薄膜について議論する場合、起こり得る混乱を避けるために、その名称をＡＬＥからＡＬＤに変更したものである。ＡＬＤ法は、連続的な自己飽和表面反応に基づいている。かかる方法は、米国特許第４，０５８，４３０号および同第５，７１１，８１１号に詳細に記述されている。そのための反応器の設計は、その手順を速くする不活性キャリアガスおよびパージガスの使用により、より有利なものになる。
【０００６】
不活性ガスによって原料化学品を互いに分離すると、気体反応体間の気相反応が防止され、基板の厳密な温度制御や原料化学品の正確な用量調節のどちらも必要としない、膜成長をもたらす自己飽和表面反応を可能にする。次の反応性化学品のパルスが反応室に導入される前に、余剰の化学品と反応副生物が反応室から常に取り除かれる。望ましくない気体分子は、不活性パージガスを用いてガス流速を高くしておくことによって反応室から、効果的に排出される。かかるパージガスは、そのような余分な分子を、反応室内の適切な圧力を維持するために使用される真空ポンプの方へ押しやる。ＡＬＤは、膜の成長に対し優れた、自動的な自己制御を与える。
【０００７】
ＡＬＤは、最近では、窒化チタンＴｉＮの単一層を堆積させるために使用されている（Ｈ．Ｊｅｏｎ、Ｊ．Ｗ．Ｌｅｅ、Ｊ．Ｈ．Ｋｏｏ、Ｙ．Ｓ．Ｋｉｍ、Ｙ．Ｄ．Ｋｉｍ、Ｄ．Ｓ．Ｋｉｍ、”Ａ  ｓｔｕｄｙ  ｏｎ  ｔｈｅ  Ｃｈａｒａｃｔｅｒｉｓｔｉｃｓ  ｏｆ  ＴｉＮ  Ｔｈｉｎ  Ｆｉｌｍ  Ｄｅｐｏｓｉｔｉｏｎ  ｂｙ  Ａｔｏｍｉｃ  Ｌａｙｅｒ  Ｃｈｅｍｉｃａｌ  Ｖａｐｏｒ  Ｄｅｐｏｓｉｔｉｏｎ  Ｍｅｔｈｏｄ”、ＡＶＳ第４６回国際シンポジウム、予稿集ＴＦ−ＭｏＰ１７、ｈｔｔｐ：／／ｗｗｗ．ｖａｃｕｕｍ．ｏｒｇ／ｓｙｍｐｏｓｉｕｍ／ｓｅａｔｔｌｅ／ｔｅｃｈｎｉｃａｌ．ｈｔｍｌ、米国シアトルで１９９９年１０月２７日に発表）。
【０００８】
Ｈｉｌｔｕｎｅｎらによれば、ＮｂＮ、ＴａＮ、Ｔａ３Ｎ５、ＭｏＮおよびＭｏ２Ｎを、原料化学品として金属ハロゲン化物を使用して、ＡＬＤにより成長させることができる（Ｌ．Ｈｉｌｔｕｎｅｎ、Ｍ．Ｌｅｓｋｅｌａ、Ｍ．Ｍａｋｅｌａ、Ｌ．Ｎｉｉｎｉｓｔｏ、Ｅ．Ｎｙｋａｎｅｎ、Ｐ．Ｓｏｉｎｉｎｅｎの”Ｎｉｔｒｉｄｅｓ  ｏｆ  Ｔｉｔａｎｉｕｍ，Ｎｉｏｂｉｕｍ，Ｔａｎｔａｌｕｍ  ａｎｄ  Ｍｏｌｙｂｄｅｎｕｍ  Ｇｒｏｗｎ  ａｓ  Ｔｈｉｎ  Ｆｉｌｍｓ  ｂｙ  ｔｈｅ  Ａｔｏｍｉｃ  Ｅｐｉｔａｘｙ  Ｍｅｔｈｏｄ”、Ｔｈｉｎ  Ｓｏｌｉｄ  Ｆｉｌｍｓ、１６６（１９８８）１４９−１５４）。堆積中に追加の亜鉛蒸気を使用すると、金属／窒素比が大きくなることによって、または膜から酸素が取り除かれることによって、窒化物膜の比抵抗が減少した。
【０００９】
Ｊ．Ｗ．Ｋｌａｕｓは、ＡＬＤ法を用いた窒化タングステン成長プロセスを開示している（Ｊ．Ｗ．Ｋｌａｕｓ、”Ａｔｏｍｉｃ  Ｌａｙｅｒ  Ｄｅｐｏｓｉｔｉｏｎ  ｏｆ  Ｔｕｎｇｓｔｅｎ  Ｎｉｔｒｉｄｅ  Ｕｓｉｎｇ  Ｓｅｑｕｅｎｔｉａｌ  Ｓｕｒｆａｃｅ  Ｒｅａｃｔｉｏｎｓ”、ＡＶＳ第４６回国際シンポジウム、予稿集ＴＦ−ＴｕＭ６、ｈｔｔｐ：／／ｗｗｗ．ｖａｃｕｕｍ．ｏｒｇ／ｓｙｍｐｏｓｉｕｍ／ｓｅａｔｔｌｅ／ｔｅｃｈｎｉｃａｌ．ｈｔｍｌ、米国シアトルで１９９９年１０月２６日に発表）。この刊行物のプロセスでは、窒化Ｗ２ＮをＷＦ６とＮＨ３とから成長させる。
【００１０】
本技術分野では、タングステン化合物は、水素Ｈ２（米国特許第５，３４２，６５２号およびＥＰ−Ａ２−８９９７７９）、ＳｉＨ４のようなシラン（米国特許第５，６９１，２３５号）およびＳｉＨＣｌ３のようなクロロシラン（米国特許第５，７２３，３８４号）を用いて還元されてきた。
【００１１】
しかしながら、これら従来技術の方法には欠点がある。シランはＷＦ６とも反応して、例えばＷＳｉ２のようなケイ化タングステンを生成する場合がある。水素は、タングステン化合物をタングステン金属に還元することができ、この金属は基板上の気相中を移動させるのには蒸気圧が低すぎる。従来のＣＶＤプロセスは、特に低い堆積温度において薄膜中にかなりの量の不純物を残す場合がある。
【００１２】
（発明の概要）
本発明の目的は、従来の技術の問題点を解消すること、並びにＡＬＤ型プロセスによって遷移金属窒化物の薄膜を堆積させる新しい方法を提供することである。さらに、本発明の目的は、集積回路の金属表面上に拡散バリヤを作製する方法を提供することである。
【００１３】
本発明は、基板を収容した反応室に、適当な遷移金属化合物、還元性ホウ素化合物および窒素化合物の各パルスを供給することによって、比抵抗の低い金属窒化物膜を成長させることができるという驚くべき発見に基づいている。本発明によれば、気体状ホウ素化合物と金属種との間の反応が金属化合物を還元して、反応空間から容易に除去することができる気体状反応副生成物を生じる。
【００１４】
本発明の好ましい実施形態によれば、ＡＬＤ型プロセスによって金属窒化物の薄膜が成長する。これは、基板を収容した反応室に、適切な遷移金属化合物、還元性ホウ素化合物および窒素化合物の各パルスを交互に順次供給すること、該ホウ素化合物および該窒素化合物を金属化合物の後に供給することによって行う。こうして、ＡＬＤ方法の原理に従って、低い比抵抗を有する金属窒化物膜を成長させることができる。本発明によれば、気体状ホウ素化合物と、基板の表面に結合した金属種との間の反応が金属化合物を還元して気体状反応副生物を生じ、該副生物は反応空間から容易に取り除くことができる。
【００１５】
集積回路の製造中に、シリコンウエハの未完成品上に存在する誘電体表面または金属表面に、金属窒化物薄膜を堆積させることによって集積回路中に拡散バリヤを生長させることができる。
【００１６】
具体的には、本発明方法は請求項１に記載された特徴を有する。
拡散バリヤを作製する方法は、請求項２０に記載された特徴を有する。
多くの優れた利点が、本発明を用いて達成される。金属窒化物薄膜、特に窒化タングステン薄膜を、低温で成長させることができる。原料物質として使用するホウ素化合物は取り扱いや蒸発が容易である。
【００１７】
上述のように、金属種と還元性ホウ素化合物との間の反応副生物として生成するホウ素化合物は、実質的に気体であり、不活性ガスでパージすると容易に反応器から出ていく。膜中のホウ素残留物は非常に低レベルであり、一般には５重量％未満、好ましくは１重量％以下、特に０．５重量％以下である。膜の比抵抗は低い。膜の成長速度は満足できるものである。また、反応時間は短くてすみ、全体として、本発明方法によって膜を非常に効率的に成長させることができると言うことができる。
【００１８】
本発明方法で成長させた膜は良好な薄膜特性を示す。したがって、特に、ＡＬＤ型のプロセスによって得られた金属窒化物の膜は、凹凸のある表面上、あるいは溝やバイア上であっても優れた適応性を有している。本方法は、また、膜の成長に対し、優れた、自動的な自己制御を与える。
【００１９】
本発明によって成長させた金属窒化物の薄膜を、例えば、集積回路のイオン拡散バリヤ層として使用することができる。窒化タングステンは、酸素を効果的に遮断し、金属酸化物コンデンサの安定性を増加させる。遷移金属窒化物、および特に窒化タングステンは、また、金属の接着層として、薄膜抵抗体として、バイアホールを介しての錫のマイグレーションを止め、集積回路の高温処理を改善するのに適している。
次に、本発明を、以下の詳細な説明により、添付図面を参照して詳細に説明する。
【００２０】
（発明の詳細な説明）
定義
本発明において、「化学的気体堆積プロセス」とは、反応物が反応空間に気相で供給される堆積プロセスを意味する。かかるプロセスの例には、ＣＶＤおよびＡＬＤが含まれる。
【００２１】
本発明において、「ＡＬＤ型プロセス」とは、気化した物質の、ある表面への堆積が連続的な自己飽和表面反応に基づいているプロセスを意味している。ＡＬＤプロセスの原理は、例えば、米国特許第４，０５８，４３０号に開示されている。
【００２２】
「反応空間」は、ＡＬＤによる堆積が可能であるように条件を調整することができる反応器または反応室を意味するのに使われる。
【００２３】
「薄膜」は、原料から基板まで、真空、気相または液相経由で、分離したイオン、原子または分子として移動する元素または化合物により成長する膜を意味するのに使われる。膜の厚さはその用途によって決まり、広範囲、例えば、１分子層から８００ｎｍまで、あるいは１０００ｎｍまでさえも変化する。
【００２４】
堆積法
本発明によれば、金属窒化物の薄膜をＡＬＤ型プロセスによって作製できる。ＣＶＤプロセスによれば、反応室内に置いた基板上に、高められた温度において膜が成長する。ＣＶＤの原理は、当業者にはよく知られている。金属原料物質、窒素原料物質および還元性ホウ素化合物は、典型的には実質的に同時に反応空間に供給されるが、異なる種のパルス持続時間を変えることもできる。窒素と金属の双方を含む原料物質を、還元性ホウ素化合物と共に反応空間へ供給することもできる。
【００２５】
本発明によれば、金属窒化物薄膜がＡＬＤプロセスによって作製される。すなわち、反応室内に置いた基板は、その上に薄膜を成長させることを目的として、少なくとも２種の気相反応体の、連続的に交互に繰り返される表面反応を受ける。原料物質として使用する金属化合物は、高められた温度に維持された基板上でホウ素化合物によって還元される。一方、ホウ素化合物は膜中には取り込まれない。還元された金属種は上記表面上で気体状または揮発性の窒素原料物質と反応する。
【００２６】
反応空間内の条件を、気相反応すなわち気体反応体間の反応が起こらず、表面反応すなわち基板の表面に吸着された種と気体反応体との間の反応だけが起こるように調整する。したがって、還元性ホウ素化合物の分子は前記表面上に堆積した金属原料化合物層と反応し、さらに窒素原料物質は前記表面上の還元された金属化合物と反応する。
【００２７】
本発明方法によれば、金属原料物質および還元剤の各気相パルスは、交互に、連続的に反応空間に供給され、反応空間に配された基板の表面と接触する。最初に、基板の「表面」とは、必要に応じ、その表面特性を変性するために、予め、例えば化学品と接触させることによって前処理した実際の基板材料の表面を含むものとする。薄膜の成長の間、先行の金属窒化物層は、後続の金属窒化物層のための表面を形成する。各試薬は窒素のような不活性キャリアガスを用いて反応器内に供給するのが好ましい。
【００２８】
好ましくは、さらにはプロセスを速くするためには、先行化学品の未反応残渣を反応空間からパージするために、金属原料物質パルス、還元性ホウ素化合物パルスおよび窒素原料物質パルスを、ガスパージとも呼ばれる不活性ガスのパルスによって互いに分離する。不活性ガスパージは、典型的には窒素のような不活性ガス、またはアルゴンのような希ガスから成っている。
【００２９】
したがって、１つのパルスシーケンス（「サイクル」ともいう）は実質的に、金属原料化学品の気相パルスを不活性キャリアガスを用いて前記反応空間内に供給する工程；
不活性ガスで前記反応空間をパージする工程；
ホウ素原料化学品の気相パルスを不活性キャリアガスを用いて前記反応空間内に供給する工程；
不活性ガスで前記反応空間をパージする工程；
窒素原料化学品の気相パルスを前記反応空間内に供給する工程；および
不活性ガスで前記反応空間をパージする工程から成ることが好ましい。
【００３０】
パージ時間は、気相反応を防止し、かつサイクル当たりの遷移金属窒化物薄膜成長速度が該窒化物の１格子定数よりも大きくなるのを防止するのに十分長くなるように選ばれる。
【００３１】
堆積は常圧で実施することができるが、本方法は減圧で操作することが好ましい。反応器内圧力は、一般的には０．０１〜２０ミリバール、好ましくは０．１〜５ミリバールである。基板温度は、薄膜の原子間結合を損なわずに保持し、かつ気体反応体の熱分解を防ぐのに十分低くなければならない。他方では、基板温度は、原料物質を気相に保つのに十分高くなければならない。すなわち、気体反応物の凝縮は避けなければならない。さらに、この温度は、表面反応用の活性化エネルギーを与えるために十分高くなければならない。反応体および圧力によるが、基板温度は、一般的には２００〜７００℃、好ましくは２５０〜５００℃である。
【００３２】
これらの条件にあっては、表面に結合する反応体の量は、その表面によって決まる。この現象は、「自己飽和」と呼ばれる。
【００３３】
金属原料化学品の分子の単一層が吸着されるときに、基板表面上の最大の被覆が得られる。パルスシーケンスは、所定の厚さの金属窒化物膜が成長するまで繰り返される。
【００３４】
原料温度は、基板温度より低く設定するのが好ましい。これは、もし原料化学品蒸気の分圧が基板温度における凝縮限界を越えると、膜の制御された層毎の成長が失われるという事実に基づいている。
【００３５】
自己飽和反応に利用することができる時間は、多くの場合、反応器からの製品の必要なアウトプットのような経済的な要因によって限定される。非常に薄い膜が、比較的少ない回数のパルスサイクルによって作製され、このことが、場合によっては、原料化学品のパルス回数の増加、したがって、通常よりも低い蒸気圧での原料化学品の利用を可能にすることがある。
【００３６】
基板は様々な型であり得る。例えば、シリコン、シリカ、被覆シリコン、銅金属、および金属窒化物のような様々な窒化物が挙げられる。本発明においても、堆積された先行する薄膜層が、後続の薄膜のための基板表面を形成することになる。
【００３７】
本発明方法は、幾何学的な興味深い用途に適応した層の成長を与える。上述したように、集積表面の誘電体（例えば、シリカまたは窒化物）表面上または金属（例えば銅）表面上に拡散バリヤを作ることができる。これらの場合、前記表面が金属窒化物薄膜を成長させるための基板を形成する。
【００３８】
窒化物表面上にいくつかの活性基があれば、金属原料物質は該表面により容易に付着することができる。以下に、シリコンウエハに付着させるための六フッ化タングステン（ＷＦ６）について提案されている反応式を示す。
【００３９】
シリコンウエハは、その上に自然酸化物を有している。シリカ（ＳｉＯ２）層は、ちょうど数分子層分の厚さであることができる。シリカ表面上には、反応性表面部位として働く「−ＯＨ」基が存在する。
ＷＦ６（ｇ）＋ＨＯ−（ａｄｓ．）→ＷＦ５−Ｏ−（ａｄｓ．）＋ＨＦ（ｇ）                                                            （Ｒ１）
【００４０】
成長過程で、金属原料化合物は窒化物表面に付着する。ＷＦ６について提案された反応式をＲ２およびＲ３に表す。
ＷＦ６（ｇ）＋Ｈ−Ｎ＝（ａｄｓ．）→ＷＦ５−Ｎ＝（ａｄｓ．）＋ＨＦ（ｇ）                                                          （Ｒ２）
ＷＦ６（ｇ）＋Ｈ２Ｎ−（ａｄｓ．）→ＷＦ５−ＮＨ−（ａｄｓ．）＋ＨＦ（ｇ）                                                          （Ｒ３）
【００４１】
プロセスパラメータを注意深く最適化して、特に窒化物成長の第一段階で、シリコンウエハを腐食から保護することが重要である。その理由は、発生したＨＦガスがシリカを攻撃して、揮発性の四フッ化ケイ素を生成し得るからである。
ＳｉＯ２（ｓ）＋４ＨＦ（ｇ）→ＳｉＦ４（ｇ）＋２Ｈ２Ｏ（ｇ）  （Ｒ４）
被覆されていないシリコンは、さらに、望ましくない反応を起こす傾向がある。
【００４２】
最も一般的に使用される金属原料物質は、遷移金属、すなわち、元素の周期律表の３、４、５、６、７、８、９、１０、１１および／または１２族（ＩＵＰＡＣによって推薦されている体系による）の元素の揮発性または気体状化合物である。特に、本発明の膜は実質的にＷ、Ｔｉ、Ｚｒ、Ｈｆ、Ｖ、Ｎｂ、Ｔａ、Ｃｒおよび／またはＭｏの窒化物から成っており、これら元素の気体状または揮発性化合物が本発明方法で好ましく用いられる。
【００４３】
各金属化合物の諸性質は異なるので、本発明方法での使用に当たっては各金属化合物の適合性を考慮しなければならない。化合物の諸性質については、例えば、Ｎ．Ｎ．ＧｒｅｅｎｗｏｏｄおよびＡ．Ｅａｒｎｓｈａｗの、Ｃｈｅｍｉｓｔｒｙ  ｏｆ  ｔｈｅ  Ｅｌｅｍｅｎｔｓ、第１版、Ｐｅｒｇａｍｏｎ  Ｐｒｅｓｓ、１９８６年に記載されている。
【００４４】
金属原料物質（ならびに還元性ホウ素化合物および窒素原料物質）は、十分な蒸気圧、基板温度における十分な熱安定性についての上述した基準、および化合物の十分な反応性についての要件が満たされるように選ぶ必要がある。
【００４５】
十分な蒸気圧とは、基板表面での速い、十分な自己飽和反応を可能にするのに十分な原料化学品分子が基板表面近くの気相中に存在しなければならないことを意味する。
【００４６】
実際には、十分な熱安定性とは、原料化学品自身が基板上に成長を妨害する凝縮可能な相を作ってはならず、または熱分解により基板表面上に有害なレベルの不純物を残してはならないことを意味する。したがって、一つのねらいは基板上の分子の制御されていない凝縮を避けることである。
さらなる選択基準には、その化学品の高純度での入手可能性、および特に厳格な注意を要しない取り扱い容易性が含まれる。
【００４７】
一般的には、好適な金属原料物質は、ハロゲン化物、好ましくはフッ化物、塩化物、臭化物またはヨウ化物の中に、あるいは金属有機化合物、好ましくは所望の金属のアルキルアミノ、シクロペンタジエニル、ジチオカルバメートまたはベータジケトネートの中に見出すことができる。
【００４８】
本発明の好ましい実施形態によれば、窒化タングステン（ＷｘＮｙ、以下ＷＮという）を成長させる。その場合、タングステン原料化学品は上述の基準に従って選ばれたタングステン化合物である。好ましくは、タングステン原料物質は、
ＷＦｘ、ＷＣｌｙ、ＷＢｒｍまたはＷＩｎ（式中、ｘ、ｙ、ｍおよびｎは１〜６の整数である）のようなハロゲン化物、特にＷＦ６；
タングステンヘキサカルボニルＷ（ＣＯ）６またはトリカルボニル（メシチレン）タングステンのようなカルボニル；
ビス（シクロペンタジエニル）タングステンジハイドライド、ビス（シクロペンタジエニル）タングステンジクロライドまたはビス（シクロペンタジエニル）ジタングステンヘキサカルボニルのようなシクロペンタジエニル；および
β−ジケトネートから成る群より選ばれる。
【００４９】
好ましい実施形態によれば、遷移金属窒化物は、その成長過程において２種以上の異なる金属原料物質を使用するように混合する。例えば、窒化タングステンをＴｉＮと混合することができる。
【００５０】
金属反応体は、表面結合基への（共有）結合を形成している基板表面と反応する。吸着された金属種は、ハロゲンまたは炭化水素のような反応体化合物の残留物を含有している。本発明によれば、この残留物は、表面上の金属化合物を還元する気体状ホウ素化合物と反応する。
【００５１】
ホウ素化合物の還元力は変化する。したがって、ある種のホウ素化合物は金属化合物を元素である金属まで還元し得るが、他のホウ素化合物は、ある酸化状態までしか還元しない場合もある。元素形態であっても窒素化合物と反応し得る金属だけが金属まで還元されることが重要である。一般的には、金属原料化合物の酸化状態は、表面上の金属が化合物の形にあるように還元される。金属化合物は、窒素原料物質と反応して容易に金属窒化物を形成する。
【００５２】
ホウ素原料は、金属原料物質についての基準と同様の基準を基に選択する。一般に、ホウ素化合物は、表面に結合している金属種を還元い得る、あらゆる揮発性の、熱的に十分安定で反応性を有するホウ素化合物であることができる。
【００５３】
異なる金属原料物質を同一の還元剤（および、その逆もまた同様）と反応させることで、異なる反応（副）生成物を生成することができる。本発明によれば、金属原料物質およびホウ素化合物は、得られるホウ素化合物が気体状であるように選択する。このことは、生成した化合物が、不活性パージガスを用いて反応空間から移動させるのに適した気体状であり、一方では、例えば触媒的または熱的に分解して凝縮可能な種にならないことを意味する。全体として、副生物は不純物として膜内に留まることはない。もし表面上の反応部位が汚染されると、膜の成長速度が減少する。金属原料物質およびホウ素化合物を上述したように選択すれば、膜の成長速度は実質的に減少しない。すなわち、各サイクルにおいて最大でも０．１％、好ましくは０．０１％未満、特には０．００１％未満しか減少しない。不適当な組合せの例は、ＴｉＣｌ４とトリエチルホウ素であり、これらの反応は望ましい結果をもたらさない。
【００５４】
十分広範囲にわたる熱力学データベースを有するコンピュータープログラムを用いて上記の選択を容易にすることができ、これにより反応平衡をチェックし、どの反応体が熱力学的に有利な反応を提供するかを予測することができる。この種のプログラムの例は、フィンランドのＰｏｒｉにあるＯｕｔｏｋｕｍｐｕ  Ｒｅｓｅａｒｃｈ  ＯｙのＨＳＣ  Ｃｈｅｍｉｓｔｒｙのバーション３．０２（１９９７年）である。
【００５５】
ホウ素化学品の範囲は広大なので、適切な還元力を選び、ホウ化物の生成を回避することができる。同一の薄膜の成長に１種以上のホウ素化合物を使うことができる。
【００５６】
好ましくは、以下のホウ素化合物の１種以上を使用する。すなわち、
式（Ｉ）：
ＢｎＨｎ＋ｘ
（式中、ｎは１〜１０、好ましくは２〜６の整数であり、ｘは偶数である整数、好ましくは４、６または８である）
または、式（ＩＩ）：
ＢｎＨｍ                                                  （ＩＩ）
（式中、ｎは１〜１０、好ましくは２〜６の整数であり、そしてｍは１〜１０、好ましくは２〜６の、ｎとは異なる整数である）を有するボラン。
【００５７】
式（Ｉ）により表されるボランは、ｎｉｄｏ−ボラン（ＢｎＨｎ＋４）、ａｒａｃｈｎｏ−ボラン（ＢｎＨｎ＋６）およびｈｙｐｈｏ−ボラン（ＢｎＨｎ＋８）によって例示される。式（ＩＩ）により表されるボランの例としてはｃｏｎｊｕｎｃｔｏ−ボラン（ＢｎＨｍ）が挙げられる。（ＣＨ３ＣＨ２）３Ｎ・ＢＨ３のようなボラン錯体も使用することができる。
【００５８】
ハロゲン化ボラン、特にフッ化物、臭化物および塩化物。適当な化合物の例としては、Ｂ２Ｈ５Ｂｒを挙げるべきである。ハロゲン化ボラン錯体を使用することも可能である。
【００５９】
Ｂ２Ｆ４、Ｂ２Ｃｌ４およびＢ２Ｂｒ４のような、高いホウ素／ハロゲン化物比を有するハロゲン化ホウ素。
式（ＩＩＩ）：
ＢｎＸｎ                                                （ＩＩＩ）
（式中、ＸはＣｌまたはＢｒであり、Ｘ＝Ｃｌの場合ｎ＝４、８〜１２であり、Ｘ＝Ｂｒの場合ｎ＝７〜１０である）により表されるハロゲノボラン類。
式（ＩＶ）：
Ｃ２ＢｎＨｎ＋ｘ                                            （ＩＶ）（式中、ｎは１〜１０、好ましくは２〜６の整数であり、ｘは偶数である整数、好ましくは２、４または６である）により表されるカルボラン類。
【００６０】
式（ＩＶ）により表されるカルボラン類の例には、ｃｌｏｓｏ−カルボラン（Ｃ２ＢｎＨｎ＋２）、ｎｉｄｏ−カルボラン（Ｃ２ＢｎＨｎ＋４）、およびａｒａｃｈｎｏ−カルボラン（Ｃ２ＢｎＨｎ＋６）が含まれる。
式（Ｖ）：
Ｒ３ＮＢＸ３                                                （Ｖ）
（式中、Ｒは直鎖または分枝鎖のＣ１〜Ｃ１０、好ましくはＣ１〜Ｃ４のアルキルまたはＨであり、Ｘは直鎖または分枝鎖のＣ１〜Ｃ１０、好ましくはＣ１〜Ｃ４のアルキル、Ｈまたはハロゲンである）により表されるアミンボラン付加物。
【００６１】
Ｂ上の置換基の１個以上が式（ＶＩ）：
Ｒ２Ｘ                                                    （ＶＩ）
（式中、Ｒは直鎖または分枝鎖のＣ１〜Ｃ１０、好ましくはＣ１〜Ｃ４のアルキル基または置換もしくは非置換アリール基である）で表されるアミノ基であるアミノボラン類。
適当なアミノボランの例は（ＣＨ３）２ＮＢ（ＣＨ３）２である。
環状ボラジン（−ＢＨ−ＮＨ−）３およびその揮発性誘導体。
【００６２】
アルキルが典型的には直鎖または分枝鎖のＣ１〜Ｃ１０のアルキル、好ましくはＣ２〜Ｃ４のアルキルであるアルキルボロン類またはアルキルボラン類。特に好ましいのは、容易に揮発することから、トリエチルボロン（ＣＨ３ＣＨ２）３Ｂである。
【００６３】
特に好ましいボロン化合物はトリエチルボロン（ＣＨ３ＣＨ２）３Ｂである。基板表面に結合した、還元された金属種を、次いで窒素含有化合物と反応させる。窒素原料物質として使用する窒素化合物は揮発性であるか、または気体であり、反応副生物についての基準を含む上記基準に従って選択する。
【００６４】
好ましくは、窒素化合物は、
アンモニア（ＮＨ３）およびその塩、好ましくはハロゲン化物塩、特にフッ化アンモニウムまたは塩化アンモニウム；
アジ化水素（ＨＮ３）およびＣＨ３Ｎ３のような該化合物のアルキル誘導体；
ヒドラジン（Ｎ２Ｈ４）および塩酸ヒドラジンのようなヒドラジンンの塩；
ジメチルヒドラジンのようなヒドラジンのアルキル誘導体；
フッ化窒素ＮＦ３；
ヒドロキシルアミン（ＮＨ２ＯＨ）および塩酸ヒドロキシルアミンのようなその塩；
メチルアミン、ジエチルアミンおよびトリエチルアミンのような第一級アミン、第二級アミンおよび第三級アミン；および
ＮＨ２＊、ＮＨ＊＊およびＮ＊＊＊（式中、＊は結合できる自由電子を意味する）のような窒素ラジカルおよび励起状態の窒素（Ｎ２＊）。
【００６５】
還元剤を使用しない場合、前述のプロセスから生ずる窒化物膜は、１より大きいＮ／Ｗモル比を有し、すなわち、その窒化物はほとんどの場合ＷＮ２の形である。還元剤なしで操作する場合は、窒素原料物質パルスを最初に反応空間に供給し、二番目に遷移金属原料物質を供給すること、すなわち逆の順序で各原料物質パルスを使用することも可能である。堆積プロセスは、この場合も、窒素原料物質パルスで終了する。したがって、膜の構造は、還元剤を用いることを除いては同様であるプロセスで得られる膜の構造とは異なる。還元剤を用いない方法により作製された膜はむしろ、より高い比抵抗を有している。
【００６６】
以下、実施例により本発明を説明するが、これら実施例は本発明を何ら限定するものではない。
【００６７】
比較例
六フッ化タングステン（ＷＦ６）およびアンモニア（ＮＨ３）を原料化学品として使用した。両化学品は室温においては液化ガスであり、追加の加熱なしでもＡＬＤプロセスのために、高い十分な蒸気圧を与える。原料配管および反応器を９９．９９９９％（すなわち６．０）の純度を有する窒素ガスでパージした。窒素ガスは液体窒素から調製した。２００ｍｍシリコンウエハを、本出願人のフィンランド特許第１００４０９号に記載されているようにＡＬＤ反応器に装着した。反応室内の基板に対して、各原料化学品を交互にパルス供給した。堆積はＮＨ３のパルスで開始し、終了した。パルスサイクルは、以下の各段階、すなわち、
ＮＨ３蒸気パルス      ０．５秒、
Ｎ２ガスパージ        １．０秒、
ＷＦ６蒸気パルス      ０．２５秒、
Ｎ２パージ            ０．８秒から成っていた。
【００６８】
上記のパルスサイクルを５００回繰り返して、０．６Å／サイクルという典型的な成長速度で３０ｎｍの膜を形成した。得られた薄膜の組成、不純物および厚さを、電子回折分光法（以下ＥＤＳという）によって分析した。ＥＤＳは、窒化タングステン相がＷＮとＷＮ２との間にあること、すなわち、窒素に富んでいることを意味する、１．３というＮ／Ｗ比を示した。成長温度を４００℃から３６０℃に下げると、フッ素含量は２重量％から４重量％に増大した。
【００６９】
窒化タングステン膜の比抵抗率を、厚さの値を４点プローブ測定値と組み合わせることによって得た。４００℃において成長させた膜の比抵抗は１９００μΩｃｍであった。高い比抵抗は、おそらく膜中の高い窒素含量によってもたらされたものであろう。
【００７０】
実施例
六フッ化タングステン（ＷＦ６）、トリエチルボロン（（ＣＨ３ＣＨ２）３Ｂ）およびアンモニア（ＮＨ３）を原料化学物質として使用した。これら化学品は全て室温において液体または液化ガスであり、追加の加熱なしでもＡＬＤプロセスのために高い十分な原料蒸気圧を与えた。原料配管および反応器を、９９．９９９９％（すなわち６．０）の純度を有する窒素ガスでパージした。窒素ガスは液体窒素から調製した。２００ｍｍシリコン・ウエハをＦ２００ＡＬＤ反応器に装着した。反応室内の基板に対して、各原料化学品を交互にパルス供給した。パルスサイクルは、次の各段階、すなわち、
ＷＦ６蒸気パルス                    ０．２５秒
Ｎ２パージ                          ０．８秒
（ＣＨ３ＣＨ２）３Ｂ蒸気パルス      ０．０１秒
Ｎ２ガスパージ                      ０．５秒
ＮＨ３蒸気パルス                    ０．２５秒
Ｎ２ガスパージ                      ０．５秒から成っていた。
【００７１】
このパルスサイクルを５００回繰り返し、３６０℃において３０ｎｍの膜を形成した。そのサンプルを、厚さおよび組成についてＥＤＳによって分析した。薄膜はタングステンと窒素とから成っており、検出可能量のホウ素は見られなかった。膜中には不純物として３重量％のフッ素が存在した。窒化タングステン膜の比抵抗を、厚さの値を４点プローブ測定値と組み合わせることによって得た。比抵抗は１３０〜１６０μΩｃｍであった。
【００７２】
本発明者らは、ホウ素化学品が還元剤として作用してフッ化タングステンからフッ素を除去したものと考えている。このホウ素化学品の利点は、ＢＦ３およびＣＨ３ＣＨ２Ｆのような潜在的な副生物が堆積温度において気体であり、窒化物の成長を妨害しないということである。
【図面の簡単な説明】
【図１】  本発明の好ましい実施形態に従ったパルスシーケンスのブロック図を表す。
【図１】
0004713041.tif 000002